실시 예 12 : ( 단계 A ) 빌딩 블록 N , N , N ', N '- 테트라 키스 -[( 4 - 히드록시 메틸 ) - 페닐 ] - 비페닐 - 4 , 4 '- 디아민 [ 세그먼트 = N , N , N ', N '- 테트라 -( p - 톨 릴 ) 비페닐 - 4 , 4 '- 디아민 ; Fg = 하이드 록 실 ( - OH ) ; 3 . 36 g ] 및 빌딩 블록 N , N '- 디페닐 - N , N '- 비스 -( 3 - 히드록시 페닐 ) - 비페닐 - 4 , 4 '- 디아민 [ 세그먼트 = N , N , N ', N '- 테트라 페닐 - 비페닐 - 4 , 4 '- 디아민 ; Fg = 하이드 록 실 ( - OH ) ; 5 . 56 g ] ; 첨가제 Cymel 303 ( 480 mg ) 및 Silclean 3700 ( 383 mg ) , 및 촉매 Nacure XP - 357 ( 480 mg ) 및 1 - 메 톡 시 - 2 - 프로판올 ( 33 . 24 g ) 을 조합 하 였 다 . 균질 한 용액 이 제조 될 때 까지 상기 혼합물 을 10 분 동안 롤링 웨이브 로테 이터 에서 혼합 한 후 65 분 동안 55 ℃ 에서 가열 하 였 다 . 상기 혼합물 을 로테 이터 위 에 두 고 실온 으로 냉각 시켰 다 . 상기 용액 을 1 마이크 론 PTFE 막 을 통해 여과 시켰 다 . ( 단계 B ) 485 mm / min 의 인상 속도 에서 컵 코터 ( Tsukiage coating ) 를 이용 하 여 시판 되 는 30 mm 드럼 광수 용체 에 상기 반응 혼합물 을 도포 하 였 다 . ( 단계 C ) 습윤 층 을 지지 하 는 상기 광수 용체 드럼 을 140 ℃ 로 예열 된 통풍 형 오븐 으로 신속 하 게 옮기 고 40 분 동안 가열 해 두 었 다 . 상기 단계 들 로부터 6 . 0 내지 6 . 2 마이크 론 범위 의 두께 를 가진 필름 이 제공 되 었 다 . 도 13 은 상기 SOF 오버코트 층 의 광전도 성 을 나타내 는 광 - 여기 방전 곡선 ( PIDC ) 이 다 ( 75 ms 에서 의 전압 ( 노출 대 측정 ) .